(57)【要約】  本発明は、ストレッチフードに適した組成物、それを製造する方法、およびそれから製造される物品を提供する。本発明による多層フィルムは、少なくとも１層の内層と２層の外層とを含み、厚さが少なくとも３ｍｉｌの多層フィルムであって、前記内層は、メルトインデックスが２グラム／１０分未満、密度が０．９１０ｇ／ｃｍ３以下、総融解熱が１２０ジュール／グラム未満、および１１５℃を超える融解熱が５ジュール／グラム未満の少なくとも５０重量％のポリエチレンコポリマーを含み、該内層の総融解熱は、前記２層の外層のどちらかの融解熱未満であり、および１００％伸びまで引き伸ばした場合、弾性回復率が少なくとも４０％である、多層フィルムである。【特許請求の範囲】
【請求項１】
少なくとも１層の内層と２層の外層とを含む、厚さが少なくとも３ｍｉｌの多層フィルムであって、前記内層は、メルトインデックスが２グラム／１０分未満、密度が０．９１０ｇ／ｃｍ３以下、総融解熱が１２０ジュール／グラム未満、および１１５℃を超える融解熱が５ジュール／グラム未満の少なくとも５０重量％のポリエチレンコポリマーを含み、前記内層の総融解熱は、前記２層の外層のどちらかの融解熱未満であり、および１００％伸びまで引き伸ばした場合、弾性回復率が少なくとも４０％である多層フィルム。
【請求項２】
前記外層が全フィルムの５０重量％未満である、請求項１に記載の多層フィルム。
【請求項３】
前記３層を有し、ブローフィルム法によって製造される、請求項１に記載の多層フィルム。
【請求項４】
請求項１、２または３に記載のフィルムから形成されるストレッチフードフィルム構造体。
【請求項５】
前記内層のポリエチレンコポリマーのＭｗ／Ｍｎが少なくとも２．５である、請求項１に記載の多層フィルム。
【請求項６】
前記内層のポリエチレンコポリマーは、コモノマー分布定数が、約４５を超え４００までであることを特徴とし、前記ポリエチレンコポリマーの総不飽和単位／１，０００，０００Ｃが１２０未満である、請求項１に記載の多層フィルム。
【請求項７】
前記内層のポリエチレンコポリマーの長鎖分枝／１０００個の炭素が、約３までであることを特徴とする、請求項１に記載の多層フィルム。
【請求項８】
前記内層のポリエチレンコポリマーが、さらに、２０個未満のビニリデン不飽和単位／１，０００，０００Ｃを含むことを特徴とする、請求項６に記載の多層フィルム。
【請求項９】
前記内層のポリエチレンコポリマーが、単一ＤＳＣ溶融ピークを含む、請求項１に記載の多層フィルム。
【発明の詳細な説明】
【技術分野】
【０００１】
関連出願の相互参照
本出願は、２０１０年５月１７日出願の米国非仮出願第１２／７８１，２４７号、発明の名称「STRETCH HOOD FILMS」の利益を主張し、該出願の内容は全て参照により本明細書に組み込まれる。
【０００２】
発明の分野
本発明は、ストレッチフードに適した組成物、その製造方法およびそれから製造される物品に関する。
【０００３】
発明の背景
ここ何年も、高圧フリーラジカル化学（ＬＤＰＥ）を使用して製造するポリエチレンポリマー類、一般的にチーグラー−ナッタ触媒反応を使用して製造するより伝統的な直鎖低密度ポリエチレン（ＬＬＤＰＥ）、およびある種の直鎖ポリエチレン類であるメタロセンまたは拘束幾何触媒（constrained geometry catalyzed）ポリエチレン、さらに僅かな量の長鎖分枝を含む実質的に直鎖のポリエチレンを始めとする、いろいろな種類の重合されたポリエチレンポリマー類が存在している。これらのポリマー類は、適用または最終用途によって長所と短所とが変化するが、ポリマー構造をさらにコントロールすることが求められる。
【０００４】
本発明者らは、現在、ポストメタロセン触媒は、ポリマー中の不飽和レベル（unsaturation level）をコントロールしつつ、エチレンを、コモノマー分布プロファイルがコントロールされたポリマーおよびポリマー組成物に効果的に重合することができ、このような新ポリマー類を含む多層フィルムは、特にこの新しいポリマーが内層を構成する場合、ストレッチフードフィルムとして有用であることを発見している。ストレッチフードフィルムは、輸送用の商品パレットに有効に利用される。
【０００５】
発明の概要
本発明は、ストレッチフードに適した組成物、それを製造する方法およびそれから製造される物品を提供する。一実施形態で、本発明は、少なくとも１層の内層と２層の外層とを含む、厚さが少なくとも３ｍｉｌの多層フィルムであって、内層は、メルトインデックスが２グラム／１０分未満、密度が０．９１０ｇ／ｃｍ３以下、総融解熱が１２０ジュール／グラム未満、および１１５℃を超える融解熱が５ジュール／グラム未満の少なくとも５０重量％のポリエチレンコポリマーを含み、該内層の総融解熱は、２層の外層のどちらかの融解熱未満であり、および１００％伸びまで引き伸ばした場合、弾性回復率が少なくとも４０％である多層フィルムを提供する。
【０００６】
代替の実施形態で、本発明は、先に記載した多層フィルムであって、外層が全フィルムの５０重量％未満である多層フィルムを提供する。
【０００７】
他の実施形態で、本発明は、３層を有し、ブローフィルム法によって製造される先に記載した多層フィルムを提供する。
【０００８】
他の代替の実施形態で、本発明は、先に記載した多層フィルムから形成されるストレッチフードフィルム構造体を提供する。
【０００９】
他の代替の実施形態で、本発明は、先に記載した多層フィルムであって、内層内のポリエチレンコポリマーの分子量分布（Ｍｗ／Ｍｎ）が少なくとも２．５である多層フィルムを提供する。
【００１０】
他の代替の実施形態で、本発明は、内層のポリエチレンコポリマーは、コモノマー分布定数（ＣＤＣ）が、約４５を超え４００までであることを特徴とし、ポリエチレンコポリマーの総不飽和単位／１，０００，０００個の炭素（Ｃ）が１２０未満である多層フィルムを提供する。ＣＤＣは、コモノマー分布指数をコモノマー分布形状因子で割り、１００を掛けたものとして定義する（方程式１、図１）。コモノマー分布指数は、３５．０〜１１９．０℃でのコモノマー含有量中央値（Ｃｍｅｄｉａｎ）が０．５からＣｍｅｄｉａｎが１．５までの範囲のコモノマー含有量を有するポリマー鎖の総重量分画を表す。コモノマー分布形状因子は、コモノマー分布プロファイルのピーク半分高さ幅（半値幅）を、ピーク温度（Ｔｐ）からのコモノマー分布プロファイルの標準偏差（Ｓｔｄｅｖ）で割った比として定義する。
【００１１】
他の代替の実施形態で、本発明は、先に記載した多層フィルムであって、内層のポリエチレンコポリマーの長鎖分枝／１０００個の炭素が、約３までであることを特徴とする多層フィルムを提供する。
【００１２】
他の代替の実施形態で、本発明は、先に記載した多層フィルムであって、内層のポリエチレンコポリマーが、２０個未満のビニリデン不飽和単位／１，０００，０００Ｃを含むことを特徴とする多層フィルムを提供する。
【００１３】
他の代替の実施形態で、本発明は、先に記載した多層フィルムであって、内層のポリエチレンコポリマーが、単一ＤＳＣ溶融ピークを含む多層フィルムを提供する。
【００１４】
他の代替の実施形態で、本発明は、先に記載した多層フィルムであって、落槍（Dart）Ｂ試験（ｇ／ｍｉｌ）（ＡＳＴＭ  Ｄ−１７０９）に従って測定した標準化落槍衝撃が、３５０ｇ／ｍｉｌ〜７００ｇ／ｍｉｌの範囲、例えば、３５０ｇ／ｍｉｌ〜６００ｇ／ｍｉｌである多層フィルムを提供する。
本発明を説明するために例示として図を示すが、本発明は、示されている通りの組合せおよび手段に限定されないことは理解されるべきである。
【図面の簡単な説明】
【００１５】
【図１】対応する方程式を示す。
【図２】対応する方程式を示す。
【図３】対応する方程式を示す。
【図４】対応する方程式を示す。
【図５】対応する方程式を示す。
【図６】対応する方程式を示す。
【図７】対応する方程式を示す。
【図８】対応する方程式を示す。
【図９】対応する方程式を示す。
【図１０】対応する方程式を示す。
【図１１】対応する方程式を示す。
【図１２】対応する方程式を示す。
【図１３】対応する方程式を示す。
【図１４】対応する方程式を示す。
【図１５】対応する方程式を示す。
【図１６】対応する方程式を示す。
【図１７】対応する方程式を示す。
【図１８】対応する方程式を示す。
【図１９】対応する方程式を示す。
【図２０】不飽和状態の化学構造の代表例を示す。
【図２１】Ｂｒｕｋｅｒ  ＡＶＡＮＣＥ４００ＭＨｚ分光計による飽和の修正パルスシーケンスを示す。
【図２２】本発明の組成物に関する不飽和の積分限界（integration limit）を表示し、点線は、その位置が試料／触媒によって僅かに異なる可能性のあることを意味する。
【図２３】結晶化溶出分別（ＣＥＦ）からピーク温度、半値幅および温度中央値（median temperature）を得る概略図である。
【図２４】ＣＥＦデータから、ｄＷ／ｄＴと温度（℃）との間の関係を示すグラフである。
【図２５】第２熱ＤＳＣデータから作成した熱流（Ｗ／ｇ）と温度（℃）との間の関係を示すグラフである。
【００１６】
発明の詳細な説明
本発明は、ストレッチフードに適した組成物、それを製造する方法およびそれから製造される物品を提供する。一実施形態で、本発明は、少なくとも１層の内層と２層の外層とを含む、厚さが少なくとも３ｍｉｌ、例えば、７５μｍ〜３００μｍ、または代わりに７５μｍ〜１５０μｍの多層フィルムであって、内層は、メルトインデックスが２グラム／１０分以下、例えば、０．２〜２グラム／１０分、または代わりに、０．２〜１．５グラム／１０分；密度が０．９１０ｇ／ｃｍ３以下、例えば、０．８６０２から０．９１０ｇ／ｃｍ３以下；総融解熱が１２０ジュール／グラム未満；および１１５℃を超える融解熱が５ジュール／グラム未満の少なくとも５０重量％、例えば、５０〜１００重量％のポリエチレンコポリマーを含み、内層の総融解熱は、２層の外層のどちらかの融解熱未満であり、および１００％伸びまで引き伸ばした場合、弾性回復率が少なくとも４０％、例えば、少なくとも４２％である多層フィルムを提供する。
【００１７】
代替の実施形態で、本発明は、先に記載した多層フィルムであって、外層が総フィルムの５０重量％未満である多層フィルムを提供する。
【００１８】
他の実施形態で、本発明は、３層を有し、ブローフィルム法によって製造される先に記載した多層フィルムを提供する。
【００１９】
他の代替の実施形態で、本発明は、先に記載した多層フィルムから形成されるストレッチフードフィルム構造体を提供する。
【００２０】
他の代替の実施形態で、本発明は、先に記載した多層フィルムであって、内層内のポリエチレンコポリマーの分子量分布（Ｍｗ／Ｍｎ）が少なくとも２．５、例えば、２．５〜３．５である多層フィルムを提供する。
【００２１】
他の代替の実施形態で、本発明は、内層のポリエチレンコポリマーは、コモノマー分布定数（ＣＤＣ）が、約４５を超え４００までであることを特徴とし、該ポリエチレンコポリマーの総不飽和単位／１，０００，０００個の炭素（Ｃ）が１２０未満である多層フィルムを提供する。ＣＤＣは、コモノマー分布指数をコモノマー分布形状因子で割り、１００を掛けたものとして定義する（方程式１、図１）。コモノマー分布指数は、３５．０〜１１９．０℃でのコモノマー含有量中央値（Ｃｍｅｄｉａｎ）が０．５からＣｍｅｄｉａｎが１．５までの範囲のコモノマー含有量を有するポリマー鎖の総重量分画を表す。コモノマー分布形状因子は、コモノマー分布プロファイルのピーク半分高さでの幅（半値幅）をピーク温度（Ｔｐ）からのコモノマー分布プロファイルの標準偏差（Ｓｔｄｅｖ）で割った比として定義する。
【００２２】
他の代替の実施形態で、本発明は、先に記載した多層フィルムであって、内層のポリエチレンコポリマーの長鎖分枝／１０００個の炭素が、約３までであることを特徴とする多層フィルムを提供する。
【００２３】
他の代替の実施形態で、本発明は、先に記載した多層フィルムであって、内層のポリエチレンコポリマーが、さらに、２０個未満のビニリデン不飽和単位／１，０００，０００Ｃを含むことを特徴とする多層フィルムを提供する。
【００２４】
他の代替の実施形態で、本発明は、先に記載した多層フィルムであって、内層のポリエチレンコポリマーが単一ＤＳＣ融解ピークを含む多層フィルムを提供する。
【００２５】
他の代替の実施形態で、本発明は、先に記載した多層フィルムであって、落槍Ｂ試験（ｇ／ｍｉｌ）（ＡＳＴＭ  Ｄ−１７０９）に従って測定した標準化落槍衝撃が、３５０ｇ／ｍｉｌ〜７００ｇ／ｍｉｌの範囲、例えば、３５０ｇ／ｍｉｌ〜６００ｇ／ｍｉｌである多層フィルムを提供する。
【００２６】
いくつかの方法では、加工助剤、例えば可塑剤を本発明のエチレン系ポリマーに含ませることができる。これらの助剤として、フタレート類、例えば、ジオクチルフタレートおよびジイソブチルフタレート；天然油、例えば、ラノリンおよびパラフィン；石油精製から得られるナフテン油および芳香油；ならびにロジンまたは石油原料からの液体樹脂が挙げられるが、これらに限定されない。加工助剤として有用な油の代表的種類として、白色鉱油、例えば、ＫＡＹＤＯＬ油（Ｃｈｅｍｔｕｒａ  Ｃｏｒｐ．；ミドルベリ、コネチカット）およびＳＨＥＬＬＦＬＥＸ３７１ナフテン油（Ｓｈｅｌｌ  Ｌｕｂｒｉｃａｎｔｓ；ヒューストン，テキサス）が挙げられる。他の適切な油として、ＴＵＦＦＬＯ油（Ｌｙｏｎｄｅｌｌ  Ｌｕｂｒｉｃａｎｔｓ；ヒューストン，テキサス）がある。
【００２７】
いくつかの方法では、本発明のエチレン系ポリマーは、１種以上の安定剤、例えば、抗酸化剤、例えば、ＩＲＧＡＮＯＸ１０１０およびＩＲＧＡＦＯＳ１６８（Ｃｉｂａ  Ｓｐｅｃｉａｌｔｙ  Ｃｈｅｍｉｃａｌｓ；グラットブルグ，スイス）で処理する。一般的に、押出し加工または別の溶融加工の前に、ポリマーを１種以上の安定剤で処理する。別の実施形態の方法では、別のポリマー添加剤として、紫外線吸収剤、帯電防止剤、顔料、染料、造核剤、充填剤、スリップ剤、難燃剤、可塑剤、加工助剤、潤滑剤、安定剤、煙抑制剤、粘度制御剤、およびブロッキング防止剤が挙げられるが、これらに限定されない。本発明のエチレン系ポリマー組成物は、例えば、１種又はそれ以上の添加剤の組合せを、本発明のエチレン系ポリマー組成物および該添加剤の重量に対して、１０重量％未満含んでもよい。請求するポリマー類の特別の利点は、水以外の触媒失活剤（catalyst kill agent）が存在しないことであり、したがって、ステアリン酸カルシウムを必要としない。
【００２８】
製造される本発明のエチレン系ポリマー組成物は、さらに、混合されてもよい。ある実施形態では、１種又はそれ以上の抗酸化剤をさらに本発明のエチレン系ポリマー組成物に混合し、次いで、この混合された本発明のエチレン系ポリマー組成物をペレット化する。混合エチレン系ポリマー組成物は、１種又はそれ以上の抗酸化剤を任意の量で含有してもよい。例えば、本発明の混合エチレン系ポリマー組成物は、１種又はそれ以上のフェノール抗酸化剤を、本発明のエチレン系ポリマー組成物１００万部当たり約２００〜約６００部含んでもよい。さらに、混合エチレン系ポリマー組成物は、亜リン酸塩系抗酸化剤を、本発明のエチレン系ポリマー組成物１００万部当たり約８００〜約１２００部含んでもよい。本発明の混合エチレン系ポリマー組成物は、さらに、ステアリン酸カルシウムを、本発明のエチレン系ポリマー組成物１００万部当たり約３００〜約１２５０部含んでもよい。
【００２９】
用途
本発明のエチレン系ポリマー組成物は、種々の従来の熱可塑性成形加工において、有用な物品を製造するために使用してもよく、該物品として、少なくとも１層のフィルム層を含む物、例えば、鋳造、ブロー加工、カレンダー加工もしくは押出し被覆加工により製造される単層フィルムまたは多層フィルム中の少なくとも１層；成型品、例えば、ブロー成型品、射出成型または回転成型品；押出し成型品；繊維；および織布または不織布が挙げられる。本発明において、多層フィルム、好ましくは３層フィルムは、とりわけ多層フィルムがストレッチフード用途で使用できる場合、有用である。本発明のエチレン系ポリマー組成物を含む熱可塑性組成物として、別の天然または合成材料、ポリマー類、添加剤、補強剤、耐着火性添加剤、抗酸化剤、安定剤、着色剤、増量剤、架橋剤、発泡剤および可塑剤とのブレンドが挙げられる。
【００３０】
成形後、添加剤およびアジュバントを本発明のエチレン系ポリマー組成物に加えてもよい。適切な添加剤として、充填剤、例えば、有機または無機粒子、例えば、クレイ、タルク、二酸化チタン、ゼオライト、金属粉末、有機または無機繊維、例えば、炭素繊維、窒化ケイ素繊維、鋼線またはメッシュ、およびナイロンまたはポリエステルコード、ナノサイズの粒子、クレイなど；粘着剤、油増量剤、例えば、パラフィン油またはナフテレン油；および別の天然および合成ポリマー類、例えば、実施形態の方法により製造されるまたは製造することができる別のポリマー類が挙げられる。
【００３１】
本発明のエチレン系ポリマー組成物と別のポリオレフィン類とのブレンドおよび混合を実施してもよい。本発明のエチレン系ポリマー組成物にブレンドするのに適切なポリマー類として、天然および合成ポリマー類を含む熱可塑性および非熱可塑性ポリマー類が挙げられる。ブレンド用の代表的なポリマー類として、ポリプロピレン（衝撃性改良ポリプロピレン、アイソタクチックポリプロピレン、アタクチックポリプロピレンも、ランダムエチレン／プロピレンコポリマー類も両方）、種々の種類のポリエチレン、例えば、高圧フリーラジカルＬＤＰＥ、チーグラー−ナッタＬＬＤＰＥ、メタロセンＰＥ、例えば、複数反応器ＰＥ（multiple reactor PE）（チーグラー−ナッタＰＥおよびメタロセンＰＥの「反応器内」ブレンド、例えば、米国特許第６，５４５，０８８号明細書（Ｋｏｌｔｈａｍｍｅｒら）；第６，５３８，０７０号明細書（Ｃａｒｄｗｅｌｌら）；第６，５６６，４４６号明細書（Ｐａｒｉｋｈら）；第５，８４４，０４５号明細書（Ｋｏｌｔｈａｍｍｅｒら）；第５，８６９，５７５号明細書（Ｋｏｌｔｈａｍｍｅｒら）；および第６，４４８，３４１号明細書（Ｋｏｌｔｈａｍｍｅｒら）に開示されている生成物）、エチレン−酢酸ビニル（ＥＶＡ）、エチレン／ビニルアルコールコポリマー類、ポリスチレン、衝撃性改良ポリスチレン、ＡＢＳ、スチレン／ブタジエンブロックコポリマー類およびその水素化誘導体（ＳＢＳおよびＳＥＢＳ）、ならびに熱可塑性ポリウレタン類が挙げられる。また、均質なポリマー類、例えば、オレフィンプラストマーおよびエラストマー、エチレンおよびプロピレン系コポリマー類（例えば、商品名ＶＥＲＳＩＦＹ（商標）Ｐｌａｓｔｏｍｅｒｓ＆Ｅｌａｓｔｏｍｅｒｓ（Ｔｈｅ  Ｄｏｗ  Ｃｈｅｍｉｃａｌ  Ｃｏｍｐａｎｙ）、ＳＵＲＰＡＳＳ（商標）（Ｎｏｖａ  Ｃｈｅｍｉｃａｌｓ）およびＶＩＳＴＡＭＡＸＸ（商標）（ＥｘｘｏｎＭｏｂｉｌ  Ｃｈｅｍｉｃａｌ  Ｃｏ．）で入手可能なポリマー類）も、本発明のエチレン系ポリマー組成物を含むブレンドの成分として有用でありうる。
【００３２】
本発明のエチレン系ポリマー組成物は、封止樹脂として使用してもよい。驚くべきことに、あるＭＷＤと組合わされたＣＤＣで示されるある短鎖分枝分布（ＳＣＢＤ）およびあるレベルの長鎖分枝（ＬＣＢ）により、ホットタックおよびヒートシール特性が向上することが示され、例えば、ホットタックおよびヒートシール強度を増大し、ヒートシールおよびホットタック開始温度を低下させ、およびホット・タック・ウィンドを拡大する。エチレンポリマーは、ＥＳＣＲ（環境応力亀裂抵抗）を向上し、ＰＥＮＴ（Ｐｅｎｎｓｙｌｖａｎｉａ  Ｅｄｇｅ−Ｎｏｔｃｈ  Ｔｅｎｓｉｌｅ試験）をより高くする低不飽和レベルとともに、ＳＣＢＤおよびＭＷＤを最適化することによって、パイプおよびチューブ樹脂として使用されてもよい。エチレンポリマーは、低不飽和レベル、および低レベルの低分子量、高コモノマー導入オリゴマーとともに、ＳＣＢＤおよびＭＷＤを最適化することによって、ＵＶ安定性および耐候性が求められる用途に使用されてもよい。エチレンポリマーは、低レベルの低分子量、高コモノマー導入オリゴマーとともに、ＳＣＢＤおよびＭＷＤを最適化することによって、低レベルの沈着、乳白化、ダイ・ビルドアップ（die build-up）、煙形成、抽出物、味および香りが求められる用途に使用されてもよい。エチレンポリマーは、延伸フィルム用途に使用されてもよい。驚くべきことに、あるＭＷＤと組合わされたあるＳＣＢＤおよびあるレベルの長鎖分枝（ＬＣＢ）により、伸縮性および動的破壊抵抗（dynamic puncture resistance）が向上することが示される。
【００３３】
定義
本明細書で使用する用語「組成物」は、組成物を構成する材料の混合物、ならびに該組成物の材料から形成される反応生成物および分解生成物も含む。
【００３４】
本明細書で使用する用語「ブレンド」または「ポリマーブレンド」は、２種又はそれ以上のポリマーの密接な物理的混合物（すなわち、反応なし）を意味する。ブレンドは、混和性であってもなくてもよい（分子レベルでの相分離はない）。ブレンドは、相分離していてもしていなくてもよい。ブレンドは、透過電子分光法、光散乱法、Ｘ線散乱法、および当分野で公知の別の方法で測定される、１種又はそれ以上のドメイン構成を含んでも含まなくてもよい。ブレンドは、２種又はそれ以上のポリマーを、マクロレベル（例えば、溶融ブレンド樹脂または調合）で、またはミクロレベル（例えば、同じ反応器内で同時に形成）で物理的に混合することによって行ってもよい。
【００３５】
用語「直鎖」は、ポリマーのポリマー骨格が測定可能なまたは実証可能な長鎖分枝を持たないポリマー類を言い、例えば、ポリマーは、１０００個の炭素当たり平均０．０１個未満の長分枝で置換されうる。
【００３６】
用語「ポリマー」は、モノマー−これらは同じ種類、異なる種類を問われない−を重合することにより製造される高分子化合物を言う。したがって、一般的な用語ポリマーは、通常ただ１種のモノマーから製造されるポリマー類を言うのに使用される用語「ホモポリマー」、および本明細書で定義される用語「インターポリマー」を包含する。用語「エチレン／α−オレフィンポリマー」は、本明細書で記載するインターポリマー類を表す。
【００３７】
用語「インターポリマー」は、少なくとも２種類の異なるモノマーの重合によって製造されるポリマー類を言う。一般的な用語インターポリマーは、通常２種類の異なるモノマーから製造されるポリマー類を言うために使用されるコポリマー類、および２種を超える異なるモノマーから製造されるポリマー類を含む。
【００３８】
用語「エチレン系ポリマー」は、５０モル％を超える（重合可能なモノマーの全量に対して）重合エチレンモノマーを含むポリマーを言い、場合により、少なくとも１種のコモノマーを含んでもよい。
【００３９】
用語「エチレン／α−オレフィンインターポリマー」は、５０モル％を超える（重合可能なモノマーの全量に基づく）重合エチレンモノマーと、少なくとも１種のα−オレフィンとを含むインターポリマーを言う。
【実施例】
【００４０】
以下の実施例で本発明を説明するが、これらは本発明の範囲を限定するものではない。本発明の実施例では、縦方向のエルメンドルフ引裂き強さおよび落槍Ｂを向上しつつ、弾性回復率を向上することを実証する。
【００４１】
樹脂の製造
全ての原料（エチレン、１−オクテン）およびプロセス溶剤（狭い沸点範囲の高純度イソパラフィン溶剤、商標Ｉｓｏｐａｒ  ＥでＥｘｘｏｎ  Ｍｏｂｉｌ  Ｃｏｒｐｏｒａｔｉｏｎから市販されている）をモレキュラー・シーブで精製し、その後反応環境に導入する。水素を高純度で加圧シリンダーに供給し、これ以上精製しない。反応器モノマー供給（エチレン）流を機械的圧縮機によって加圧して、７５０平方インチゲージの反応圧を超える圧力とする。溶剤およびコモノマー（１−オクテン）供給物を機械的な容積型ポンプにより加圧して、７５０平方インチゲージの反応圧を超える圧力とする。個々の触媒成分を、精製溶剤（Ｉｓｏｐａｒ  Ｅ）を用いて手動でバッチ希釈して特定の成分濃度とし、加圧して７５０平方インチゲージの反応圧を超える圧力とする。全ての反応供給物の流れを質量流量計で測定し、コンピュータ自動バルブコントロールシステムで独立してコントロールする。
【００４２】
連続溶液重合反応器は、独立してコントロールされ、直列配置で作動する２本の液体で満たされた（liquid full）、非断熱性、等温、循環式ループを有する。各反応器は、全ての新しい溶剤、モノマー、コモノマー、水素および触媒成分供給物を独立してコントロールする。各反応器への溶剤、モノマー、コモノマーおよび水素供給物の混合物は、該供給流を熱交換器に通すことによって、５℃と５０℃との間のいずれかの温度、通常４０℃に、独立して温度コントロールされる。重合反応器への新しいコモノマー供給は、３つの選択肢：第１反応器、第２反応器、または共有溶剤−この場合、次いで溶剤供給分割（solvent feed split）に応じて両反応器間で分割される−の１つにコモノマーを加えるように、手動で調整することができる。各重合反応器への新しい供給物は全て、１個の反応器ごとに２箇所の位置から、各注入位置の間でほとんど同じ反応器容量で、反応器に注入される。新しい供給物は、通常、新しい供給物の全ての質量流の半分を受け取る各インジェクターでコントロールされる。触媒成分は、特別に設計した注入スティンガを介して重合反応器に注入され、反応器前に接触時間はなく、反応器の同じ関連性のある位置にそれぞれ別々に注入される。一次触媒成分供給は、反応器のモノマー濃度を特定された目標値に維持するように、コンピュータでコントロールされる。２つの共触媒成分は、一次触媒成分に対して計算された特定のモル比に基づいて供給される。新しい各注入物が置かれた（供給物または触媒のどちらか）直後、該供給流は、Ｋｅｎｉｃｓ静止型混合器で、循環している重合反応器の内容物と混合される。各反応器の内容物は、多くの反応熱の除去に関与する熱交換器によって、連続的に循環させられ、および温度は、特定の温度での等温反応環境の維持に関与する冷却剤側の温度である。各反応器ループ周りの循環は、スクリューポンプによって提供される。第１重合反応器からの流出液（溶剤、モノマー、コモノマー、水素、触媒成分および溶融ポリマーを含む）は、第１反応器ループを出て、コントロールバルブ（第１反応器の圧力の特定された目標値での維持に関与する）を通り抜け、類似した設計の第２重合反応器に注入される。流れが反応器を出ると、水と接触し、反応は停止する。さらに、この時点で種々の添加剤、例えば抗酸化剤を加えることができる。次いで、流れは他の一連のＫｅｎｉｃｓ静止型混合器を通り、触媒失活剤および添加剤を均等に分散する。
【００４３】
添加剤の添加の後、流出液（溶剤、モノマー、コモノマー、水素、触媒成分および溶融ポリマーを含む）は、熱交換器を通り抜け、別のより低い沸点の反応成分からのポリマーの分離に備えて、流れの温度を上昇させる。次いで、流れは、ポリマーを溶剤、水素および未反応モノマーおよびコモノマーから取り出す２段分離揮発分除去システムに入る。再循環される流れは、再び反応器に入る前に精製される。分離され揮発分除去されたポリマー溶融物を、水中ペレット化用に特別に設計されたダイにポンプを使用して通し、均一な固体ペレットに切断し、乾燥し、ホッパーに移送する。初期ポリマー特性を確認した後、固体ポリマーペレットを保存用の箱に手作業で入れる。各箱には、約１２００ポンドのポリマーペレットが入っている。
【００４４】
揮発分除去ステップで取り出された非ポリマー部分は、システムから取り出されるエチレンのほとんどを分離する種々の装置を通り、ベント・デストラクション装置（vent destruction unit）（エチレンは、製造装置に再循環される）に移動する。ほとんどの溶剤は、精製床を通過した後、反応器に再循環される。この溶剤には、まだ、未反応のコモノマーが含まれている可能性があり、再び反応器に入れる前に、新しいコモノマーを加え、コモノマー濃度を上げる。このコモノマーの濃度を上げることは、生成物密度コントロール方法（product density control method）の本質的な部分である。このリサイクル溶剤には、まだいくらかの水素が含まれている可能性があり、新しい水素で水素濃度を上げ、ポリマー分子量の目標値を達成する。触媒流中の溶剤担体および商業用等級のコモノマーの一部である少量の溶剤に起因して、ごく少量の溶剤が共生成物としてシステムから出る。
【００４５】
本発明のエチレン系ポリマー組成物（本発明実施例１）
本発明のエチレン系ポリマー組成物、すなわち本発明実施例１、は、上述の手順に従って製造する。本発明実施例１は、以下に記載する試験方法に従って、様々な特性を試験した。これらの特性は、表２および表４〜７に示す。表１および１ａ〜１ｄに、本発明実施例１の重合条件をまとめる。
【００４６】
樹脂Ａの仕様（本発明のフィルム１および２のスキン層用組成物）
樹脂Ａは、メルトインデックスの目標値が０．８ｄｇ／分であり、密度の目標値が０．９１２ｇ／ｃｃである。該樹脂Ａは、第１反応器で拘束幾何触媒（constrained geometry catalyst）を使用し、第２反応器でチーグラー−ナッタ触媒を使用する二重反応器溶液方法（dual reactor solution process）で製造する。表３に、メルトインデックス、密度および樹脂Ａを製造するために使用する２つの反応器のポリマー分割率（％）を示す。
【００４７】
フィルム成形
Ａｌｐｉｎｅ７層ブローフィルムラインを使用して、それぞれ３層共押出しフィルムの総容量に対して約２０容量％の厚さの単一層を含む２層のスキン層（それぞれ層１および７）と、３層共押出しフィルムの総容量に対して約６０容量％の合計厚さの５層単層（層２〜６）で構成される１層のコア層とを含む３層共押出しフィルムを製造した。ブローフィルムラインは、一条ねじスクリュー（全５０ｍｍ）を備える７個のグルーブ供給押出機（groove fed extruder）で構成される。全てのスクリューの長さ／直径（Ｌ／Ｄ）比は、３０：１である。該ブローフィルムラインは、２０：４０：６０：８０：２０メッシュのスクリーンパック配置（screen pack configuration）の、デュアルリップエアリング冷却システム（dual lip air ring cooling system）を持つ２５０ｍｍダイを有し、内部バブル冷却システムを備える。押出機１および７は共押出しフィルムの両側にスキン層を供給し、押出機２、３、４、５および６は３層フィルムのコア層を供給する。全てのフィルムを４ｍｉｌ厚で製造する。
【００４８】
押出しデータ−本発明のフィルム１
押出機１および７は、９３．５重量％の樹脂Ａ、５重量％の以下に記載する抗ブロックマスターバッチ、１．５重量％の分割マスターバッチおよび０．５重量％の加工助剤マスターバッチを含んでいた。押出機２から６は、９８．５重量％の本発明のポリマー（本発明実施例１）、１重量％の分割マスターバッチおよび０．５重量％の加工助剤マスターバッチを含んでいた。成形条件を表８、８ａおよび８ｂに示す。
【００４９】
Ｉｎｇｅｎｉａ  Ｐｏｌｙｍｅｒｓから入手可能な加工助剤マスターバッチ、Ｉｎｇｅｎｉａ  ＡＣ−０１０１は、８重量％の加工助剤を含み、
【００５０】
Ａｍａｐｃｅｔ  Ｃｏｒｐから入手可能な抗ブロックマスターバッチ、ＡＭＰＡＣＥＴ１００６３は、２０重量％の抗ブロック剤を含み、および
【００５１】
Ａｍａｐｃｅｔ  Ｃｏｒｐから入手可能な分割マスターバッチ、ＡＭＰＡＣＥＴ１００９０は、５重量％のスリップ剤を含む。
【００５２】
押出しデータ−本発明のフィルム２
押出機１および７は、９３．５重量％の樹脂Ａ、５重量％の抗ブロックマスターバッチ、１．５重量％の分割マスターバッチおよび０．５重量％の加工助剤マスターバッチを含んでいた。押出機２から６は、９８．５重量％の本発明のポリマー（本発明実施例１）、１重量％の分割マスターバッチおよび０．５重量％の加工助剤マスターバッチを含んでいた。成形条件を表９、９ａおよび９ｂに示す。
【００５３】
Ｉｎｇｅｎｉａ  Ｐｏｌｙｍｅｒｓから入手可能な加工助剤マスターバッチ、Ｉｎｇｅｎｉａ  ＡＣ−０１０１は、８重量％の加工助剤を含み、
【００５４】
Ａｍａｐｃｅｔ  Ｃｏｒｐから入手可能な抗ブロックマスターバッチ、ＡＭＰＡＣＥＴ１００６３は、２０重量％の抗ブロック剤を含み、および
【００５５】
Ａｍａｐｃｅｔ  Ｃｏｒｐから入手可能な分割マスターバッチ、ＡＭＰＡＣＥＴ１００９０は、５重量％のスリップ剤を含む。
【００５６】
押出しデータ−比較フィルム１
押出機１および７は、９８．１２重量％の、１．０のメルトインデックス、０．９１８ｇ／ｃｍ３の密度を有するメタロセンポリエチレン、１．３８重量％の抗ブロックマスターバッチ、および０．５重量％の加工助剤マスターバッチを含んでいた。押出機２から６は、９９．５重量％の０．５のメルトインデックス、約０．９３０ｇ／ｃｃの密度、７．５重量％のＶＡからの誘導単位（エチレン酢酸ビニルコポリマー中）、および０．５重量％の加工助剤マスターバッチを含んでいた。成形条件を表１０、１０ａおよび１０ｂに示す。
【００５７】
Ｉｎｇｅｎｉａ  Ｐｏｌｙｍｅｒｓから入手可能な加工助剤マスターバッチ、Ｉｎｇｅｎｉａ  ＡＣ−０１０１は、８重量％の加工助剤を含み、
【００５８】
Ａｍａｐｃｅｔ  Ｃｏｒｐから入手可能な抗ブロックマスターバッチ、ＡＭＰＡＣＥＴ１００６３は、２０重量％の抗ブロック剤を含み、および
【００５９】
Ａｍａｐｃｅｔ  Ｃｏｒｐから入手可能な分割マスターバッチ、ＡＭＰＡＣＥＴ１００９０は、５重量％のスリップ剤を含む。
【００６０】
押出しデータ−比較２
押出機１および７は、９８．１２重量％の、１．０のメルトインデックス、０．９１８ｇ／ｃｃの密度のメタロセンポリエチレン、１．３８重量％の抗ブロックマスターバッチ、および０．５重量％の加工助剤マスターバッチを含んでいた。押出機２から６は、９９．５重量％の、０．５のメルトインデックス、約０．９３０ｇ／ｃｃの密度、７．５重量％のＶＡ誘導単位（エチレン酢酸ビニルコポリマー中）、および０．５重量％の加工助剤マスターバッチを含んでいた。成形条件を表１１、１１ａおよび１１ｂに示す。
【００６１】
Ｉｎｇｅｎｉａ  Ｐｏｌｙｍｅｒｓから入手可能な加工助剤マスターバッチ、Ｉｎｇｅｎｉａ  ＡＣ−０１０１は、８重量％の加工助剤を含み、
【００６２】
Ａｍａｐｃｅｔ  Ｃｏｒｐから入手可能な抗ブロックマスターバッチ、ＡＭＰＡＣＥＴ１００６３は、２０重量％の抗ブロック剤を含み、および
【００６３】
Ａｍａｐｃｅｔ  Ｃｏｒｐから入手可能な分割マスターバッチ、ＡＭＰＡＣＥＴ１００９０は、５重量％のスリップ剤を含む。
【００６４】
本発明のフィルム１および２、ならびに比較フィルム１および２の種々の特性を、以下に記載する試験方法に従って試験し、これらの特性を表１２に示す。
【００６５】
試験方法
密度
密度を測定するための試料は、ＡＳＴＭ  Ｄ１９２８に従って製造する。ＡＳＴＭ  Ｄ７９２、方法Ｂを使用してプレスし、１時間以内に試料を測定する。
【００６６】
メルトインデックス
メルトインデックス、つまりＩ２、は、１９０℃／２．１６ｋｇの条件で、ＡＳＴＭ  Ｄ１２３８に従って測定し、１０分当たりに溶出したグラム数で示す。Ｉ１０は、１９０℃／１０ｋｇの条件で、ＡＳＴＭ  Ｄ１２３８に従って測定し、１０分当たりに溶出したグラム数で示す。
【００６７】
示差走査熱量測定（ＤＳＣ）
ＴＡ  ＩｎｓｔｒｕｍｅｎｔのＤＳＣ  Ｑ１０００のベースライン較正は、ソフトウェア中の較正ウィザードを使用して行う。先ず、アルミニウム製ＤＳＣパンに試料を置かずに、セルを−８０℃から２８０℃に加熱することによって、ベースラインを得る。その後、サファイア標準品をウィザードの指示に従って使用する。次いで、約１〜２ｍｇの新しいインジウム試料を、１８０℃に加熱し、１０℃／分の冷却速度で試料を１２０℃に冷却し、次いで１２０℃で１分間試料を同じ温度に維持し、それから１０℃／分の加熱速度で１２０℃から１８０℃に試料を加熱することによって分析する。インジウム試料の融解熱および溶融開始を測定し、０．５℃〜１５６．６℃の範囲内で溶融が開始し、融解熱は０．５Ｊ／ｇ〜２８．７１Ｊ／ｇの範囲内であることをチェックする。次いで、ＤＳＣパン中の１小滴の新しい試料を１０℃／分の冷却速度で２５℃から−３０℃に冷却することによって、脱イオン水を分析する。試料を−３０℃で２分間同じ温度に維持し、１０℃／分の加熱速度で３０℃まで加熱する。溶融開始を測定し、０℃から０．５℃の範囲内であることをチェックする。
【００６８】
ポリマー試料を３５０°Ｆの温度で薄いフィルムにプレスする。約５〜８ｍｇの試料を秤量し、ＤＳＣパン上に置く。蓋をパンにクリンプし、密閉雰囲気を確保する。試料パンをＤＳＣセル中に置き、次いで約１００℃／分の速い速度で、ポリマーの溶融温度より少なくとも３０℃高い温度、または１８０℃まで加熱する。試料をこの温度で約５分間維持する。次いで、１０℃／分の速度で結晶化温度より少なくとも５０℃低い温度、または−４０℃まで、試料を冷却し、この温度と同じ温度で５分間維持する。次いで、１０℃／分の速度で溶融が完了するまで、試料を加熱する。得られたエンタルピー曲線を分析する。冷却曲線融解熱（Ｊ／ｇ）を、結晶化の開始から−２０℃まで積分することにより計算する。第２加熱曲線融解熱（Ｊ／ｇ）を、−２０℃から溶融の終了まで積分することにより計算する。さらに、図２５に示す降下の前後の面積（Ｊ／ｇ）を読み取るために、Ｘ軸（温度軸）に対して垂直の線を１１５℃に置く。
【００６９】
ゲル浸透クロマトグラフィ（ＧＰＣ）
ＧＰＣシステムは、オンボード示差屈折計（ＲＩ）を備える、Ｗａｔｅｒｓ（ミルフォード、マサチューセッツ）１５０Ｃ高温クロマトグラフ（別の適切な高温ＧＰＣ装置として、Ｐｏｌｙｍｅｒ  Ｌａｂｏｒａｔｏｒｉｅｓ（シュロップシャー、英国）２１０型および２２０型が挙げられる）で構成される。追加の検出器として、Ｐｏｌｙｍｅｒ  ＣｈＡＲ（バレンシア、スペイン）のＩＲ４赤外線検出器、Ｐｒｅｃｉｓｉｏｎ  Ｄｅｔｅｃｔｏｒ（アムハースト、マサチューセッツ）２−アングルレーザー光散乱検出器２０４０型、およびＶｉｓｃｏｔｅｋ（ヒューストン、テキサス）１５０Ｒ４−キャピラリ溶液粘度計（4-capillary solution viscometer）を挙げることができる。最後の２つの独立した検出器および最初の検出器の少なくとも１つを持つＧＰＣは、「３Ｄ−ＧＰＣ」と言われることもあり、一方、用語「ＧＰＣ」単独では従来のＧＰＣと言われる。試料により、１５°アングルまたは９０°アングルの光散乱検出器を、計算の目的のために使用する。データ収集は、Ｖｉｓｃｏｔｅｋ  ＴｒｉＳＥＣソフトウェア、バージョン３および４−チャンネルＶｉｓｃｏｔｅｋ  Ｄａｔａ  Ｍａｎａｇｅｒ  ＤＭ４００を使用して行う。また、システムは、Ｐｏｌｙｍｅｒ  Ｌａｂｏｒａｔｏｒｉｅｓ（シュロップシャー、英国）のオンライン溶剤脱ガス器も備える。適切な高温ＧＰＣカラムとして、例えば、４本の３０ｃｍ長Ｓｈｏｄｅｘ  ＨＴ８０３  １３ミクロンカラムまたは４本の２０ミクロン混合−ポア−サイズパッキング（mixed-pore-size packing）の３０ｃｍのＰｏｌｙｍｅｒ  Ｌａｂｓカラム（ＭｉｘＡ  ＬＳ、Ｐｏｌｙｍｅｒ  Ｌａｂｓ）も使用することができる。試料カルーセル区画は１４０℃で作動させ、カラム区画は１５０℃で作動させる。試料は、５０ミリリットルの溶剤中０．１グラムのポリマー濃度で調製する。クロマトグラフ溶剤および試料調製溶剤は、２００ｐｐｍのブチル化ヒドロキシトルエン（ＢＨＴ）を含む。両溶剤とも、窒素注入により攪拌する。ポリエチレン試料を１６０℃で４時間穏やかに攪拌する。注入容積は、２００マイクロリットルである。流速は、ＧＰＣ全体で１ｍｌ／分に設定する。
【００７０】
ＧＰＣカラムセットは、実施例を行う前に、２１の狭い分子量分布のポリスチレン標準品を走らせることによって較正する。該標準品の分子量（ＭＷ）は、１モル当たり５８０〜８，４００，０００グラムの範囲であり、該標準品に６個の「カクテル」混合物中に含有される。各標準混合物は、個々の分子量間で少なくとも１０離れている。標準混合物は、Ｐｏｌｙｍｅｒ  Ｌａｂｏｒａｔｏｒｉｅｓ（シュロップシャー、英国）から購入する。ポリスチレン標準品は、１，０００，０００グラム／モル以上の分子量に関して５０ｍＬの溶剤中０．０２５ｇ、および１，０００，０００グラム／モル未満の分子量に関して５０ｍｌの溶剤中０．０５ｇで調製する。ポリスチレン標準品は、８０℃で３０分穏やかに攪拌することによって溶解した。先ず、狭い標準混合物を、高い分子量成分から低いほうへ順番に走らせ、劣化を最小限にする。ポリスチレン標準品のピーク分子量を、Ｍａｒｋ−Ｈｏｕｗｉｎｋ  Ｋおよびポリスチレンおよびポリエチレンの以下に記載するａ（αと言われる場合もある）値を使用して、ポリエチレンＭｗに変換する。この手順の実証は、実施例の項を参照。
【００７１】
３Ｄ−ＧＰＣ絶対重量平均分子量（「Ｍｗ，Ａｂｓ」）および固有粘度も、先に記載した条件と同じ条件を使用して、適切な狭いポリエチレン標準品から独立して得る。これらの狭い直鎖ポリエチレン標準品は、Ｐｏｌｙｍｅｒ  Ｌａｂｏｒａｔｏｒｉｅｓ（シュロップシャー、英国；Ｐａｒｔ  Ｎｏ．ＰＬ２６５０−０１０１およびＮｏ．ＰＬ２６５０−０１０２）から得てもよい。マルチ検出器オフセット（multi-detector offset）の測定用の系統的なアプローチは、Ｂａｌｋｅ，Ｍｏｕｒｅｙらにより刊行された方法に一致した方法（Mourey and Balke,Chromatography Polym.第12章,(1992)）（Balke,Thitiratsakul,Lew,Cheung,Mourey,Chromatography Polym.,第13章,(1992)）で行い、Ｄｏｗ１６８３ブロードポリスチレン（Dow 1683 broad polystyrene）（Ａｍｅｒｉｃａｎ  Ｐｏｌｙｍｅｒ  Ｓｔａｎｄａｒｄｓ  Ｃｏｒｐ．；メンター，ＯＨ）またはその等価物から得たトリプル検出器ログ（triple detector log）（Ｍｗおよび固有粘度）結果を、狭いポリスチレン標準品較正曲線から得た狭い標準カラム較正結果に適正化する。検出器容積オフセット測定を構成する分子量データは、Ｚｉｍｍ（Zimm,B.H.,J.Chem.Phys.,16,1099(1948))およびKratochvil(Kratochvil,P.,Classical Light Scattering from Polymer Solutions,Elsevier,Oxford,NY(1987)）により刊行された方法に一致する方法で得る。分子量の測定に使用される全注入濃度は、適切な直鎖ポリエチレンホモポリマー、またはポリエチレン標準品の１つから誘導される、質量検出器面積（mass detector area）および質量検出器定数から得る。計算分子量は、記載したポリエチレン標準品の１つ又はそれ以上から誘導される光散乱定数、および０．１０４の屈折率濃度係数ｄｎ／ｄｃを使用して得る。一般的に、質量検出器応答および光散乱定数は、約５０，０００ダルトンを超える分子量を持つ線状標準から測定するべきである。粘度計較正は、製造者により記載された方法を使用して、または適切な線状標準の公開された値、例えばＳｔａｎｄａｒｄ  Ｒｅｆｅｒｅｎｃｅ  Ｍａｔｅｒｉａｌｓ（ＳＲＭ）１４７５ａ、１４８２ａ、１４８３または１４８４ａを使用して行うことができる。クロマトグラフ濃度は、第２ビリアル係数効果（2nd viral coefficient effect）（分子量における濃度効果）の対策がいらないくらい低いと考えられる。
【００７２】
３Ｄ−ＧＰＣによるｇ’
試料ポリマーの指数（ｇ’）は、先ず、ＳＲＭ１４７５ａホモポリマーポリエチレン（または等価参照）を用いる、ゲル浸透クロマトグラフィ方法に記載された光散乱、粘度、および濃度検出器を較正することにより測定する。光散乱および粘度計検出器オフセットは、較正において記載したように、濃度検出器に対して測定する。ベースラインを光散乱、粘度計および濃度クロマトグラムから差し引き、次いで、屈折率クロマトグラムから検出可能なポリマーの存在を示す光散乱および粘度計クロマトグラムにおける低分子量保持容量範囲の全ての積分を確実にするように、積分ウィンドを設定する。直鎖ホモポリマーポリエチレンを使用して、広い分子量ポリエチレン参照、例えばＳＲＭ１４７５ａ標準品、を注入し、データファイルを計算し、それぞれ、光散乱検出器および粘度検出器から誘導される固有粘度（ＩＶ）および分子量（Ｍｗ）、ならびに各クロマトグラフスライス（chromatographic slice）のＲＩ検出器質量定数から算出した濃度を記録することによって、Ｍａｒｋ−Ｈｏｕｗｉｎｋ（ＭＨ）線状参照ライン（reference line）を作る。試料の分析に関して、クロマトグラフスライスの手順を繰返し、試料のＭａｒｋ−Ｈｏｕｗｉｎｋラインを得る。なお、いくつかの試料については、低分子量、固有粘度および分子量データは、測定した分子量および固有粘度が、直鎖ホモポリマーＧＰＣ較正曲線に漸近的に近づくように外挿する必要がある場合がある。この目的のために、多くの高度に分枝したエチレン系ポリマー試料は、長鎖分枝指数（ｇ’）計算を行う前に、短鎖分枝の影響を変えるように、線状参照ラインを僅かにシフトさせることが必要である。
【００７３】
ｇ−プライム（ｇｉ’）は、各分枝試料クロマトグラフスライス（ｉ）に関し、分子量（Ｍｉ）を測定し、方程式７（図３）により計算する。ここで、計算は、線状参照試料中の等価分子量ＭｊでのＩＶｌｉｎｅａｒ  ｒｅｆｅｒｅｎｃｅ，ｊを利用する。言い換えれば、試料ＩＶスライス（ｉ）および参照ＩＶスライス（ｊ）は、同じ分子量を有する（Ｍｉ＝Ｍｊ）。簡単にするため、ＩＶｌｉｎｅａｒ  ｒｅｆｅｒｅｎｃｅ，ｊスライスは、参照Ｍａｒｋ−Ｈｏｕｗｉｎｋ  Ｐｌｏｔの５次多項式フィットから計算する。ＩＶ比、ｇｉ’は、光散乱データ中の信号雑音比限界のため、３，５００を超える分子量でのみ得られる。各データスライス（ｉ）での試料ポリマーの分枝の数（Ｂｎ）は、粘度遮蔽イプシロン因子（viscosity shielding epsilon factor）を０．７５と仮定して、方程式８（図４）を使用して算出することができる。
【００７４】
最後に、全スライス（ｉ）におけるポリマー中の１０００個の炭素当たりの平均ＬＣＢｆ量は、方程式９（図５）を使用して算出することができる。
【００７５】
３Ｄ−ＧＰＣによるｇｐｃＢＲ分枝指数
３Ｄ−ＧＰＣ構成では、ポリエチレンおよびポリスチレン標準品を使用して、２種類のポリマー、ポリスチレンおよびポリエチレン、のそれぞれについて、Ｍａｒｋ−Ｈｏｕｗｉｎｋ定数、Ｋおよびαを独立して測定することができる。以下の方法の適用において、ＷｉｌｌｉａｍｓおよびＷａｒｄポリエチレン等価分子量を精密にするために、これらを使用することができる。
【００７６】
ｇｐｃＢＲ分枝指数を、先に記載したように、先ず、光散乱、粘度および濃度検出器を較正することによって測定する。次いで、ベースラインを、光散乱、粘度計および濃度クロマトグラムから差し引く。次いで、屈折率クロマトグラムから検出可能なポリマーの存在を示す光散乱および粘度計クロマトグラムにおける低分子量保持容積範囲の全ての積分を確実にするように、積分ウィンドを設定する。次いで、直鎖ポリエチレン標準品を使用して、先に記載したように、ポリエチレンおよびポリスチレンＭａｒｋ−Ｈｏｕｗｉｎｋ定数を出す。該定数を得ると、２つの値を使用して、方程式１０および１１（図６および７）に示すように、溶出容積の関数として、ポリエチレン分子量およびポリエチレン固有粘度の２つの線状参照従来型較正（「ｃｃ」）を作る。
ｇｐｃＢＲ分枝指数は、長鎖分枝の特徴付けのためのロバスト法である。Yau, Wallace W., 「Examples of Using 3D-GPC-TREF for Polyolefin Characterization」, Macromol. Symp., 2007, 257, 29-45を参照。該指数は、ｇ’値の算出および分枝回数（branching frequency）計算で従来使用されるスライスごとの３Ｄ−ＧＰＣ計算の手間を省き、代わりに全ポリマー検出器面積（whole polymer detector area）および面積ドット積（area dot product）を使う。３Ｄ−ＧＰＣデータから、ピーク面積法を使用して、光散乱（ＬＳ）検出器により、試料バルクＭｗを得ることができる。該方法は、ｇ’算出において求められるような、スライスごとに濃度検出器信号に対する光散乱検出器信号の比を出す手間が省かれる。
【００７７】
方程式１２（図８）に示す面積計算は、全試料面積として、検出器の雑音およびベースラインおよび積分限界上のＧＰＣ設定により起こる変動に対して感受性がかなり低いので、より精度の高いものを提供する。ピーク面積計算では、検出器容積オフセットに影響を及ぼされないことがより重要である。同様に、高精度試料固有粘度（ＩＶ）が、方程式１３（図９）で示した面積法によって得られる。
ここで、ＤＰｉは、オンライン粘度計から直接モニタリングされる差圧信号を表す。
【００７８】
ｇｐｃＢＲ分枝指数を算出するために、試料ポリマーの光散乱溶出面積を使用して、試料の分子量を算出する。試料ポリマーの粘度検出器溶出面積を使用して、試料の固有粘度（ＩＶまたは［η］）を算出する。
【００７９】
先ず、直鎖ポリエチレン標準試料、例えばＳＲＭ１４７５ａまたは等価物の分子量および固有粘度を、方程式１４および１５（図１０および１１）に従って、溶出容積の関数として、分子量および固有粘度両方の従来の較正を使用して算出する。
方程式１６（図１２）を使用して、ｇｐｃＢＲ分枝指数を算出する。
ここで、該方程式中、［η］は測定固有粘度であり、［η］ｃｃは、従来の較正から得た固有粘度であり、Ｍｗは、測定重量平均分子量であり、Ｍｗ、ｃｃは、従来の較正の重量平均分子量である。方程式（１２）、図８、を使用する光散乱（ＬＳ）によるＭｗは、一般的に、絶対Ｍｗと言われ、一方、従来のＧＰＣ分子量較正曲線を使用する方程式（１４）、図１０、からのＭｗ，ｃｃは、ポリマー鎖Ｍｗと言われることが多い。下付き文字「ｃｃ」の付いた全ての統計値は、これらの各溶出容積、先に記載した対応する従来の較正、および質量検出器応答から誘導した濃度（Ｃｉ）を用いて算出する。下付き文字が付いていない数値は、質量検出器、ＬＡＬＬＳおよび粘度計面積に基づいた測定値である。ＫＰＥの数値は、線状参照試料のｇｐｃＢＲ測定値がゼロになるまで反復して調整する。例えば、この特定の場合におけるｇｐｃＢＲの算出のための最終値およびＬｏｇＫは、それぞれ、ポリエチレンについては０．７２５および−３．３５５、ならびにポリスチレンについては０．７２２および−３．９９３である。
【００８０】
Ｋ値およびα値が得られると、分枝試料を使用してこの手順を繰り返す。最良の「ｃｃ」較正値として最終Ｍａｒｋ−Ｈｏｕｗｉｎｋ定数を使用し、および方程式１２〜１６、図８〜１２を適用して、分枝試料を分析する。
ｇｐｃＢＲの解釈は単純である。直鎖ポリマー類については、方程式１６、図１２から計算したｇｐｃＢＲは、ＬＳおよび粘度法により測定した値が、従来較正標準に近いので、ゼロに近くなる。分枝ポリマー類については、測定ポリマーＭｗは計算ＭＷ，ｃｃより大きく、計算ＩＶｃｃは測定ポリマーＩＶより大きくなるので、ｇｐｃＢＲは、特に高レベルのＬＣＢの場合、ゼロを超えるようになる。事実、ポリマー分枝の結果としての分子サイズ収縮作用のため、ｇｐｃＢＲ値は、分数ＩＶ変化（ｆｒａｃｔｉｏｎａｌ  ＩＶ  ｃｈａｎｇｅ）を示す。０．５または２．０のｇｐｃＢＲ値は、等量の直鎖ポリマー分子に対し、それぞれ５０％および２００％のレベルでのＩＶの分子サイズ収縮作用を意味するだろう。
【００８１】
これら特定の実施例で、ｇ’指数および分枝回数計算との比較においてｇｐｃＢＲを使用する利点は、ｇｐｃＢＲのより高い精度に起因する。ｇｐｃＢＲ指数算出で使用される全てのパラメータは、良好な精度で得られ、濃度検出器からの高分子量での低３Ｄ−ＧＰＣ検出器応答により、有害な影響を受けない。また、検出器容積アラインメントにおける誤差も、ｇｐｃＢＲ指数算出の精度には影響を及ぼさない。別の特定のケースでは、Ｍｗモーメントを算出する別の方法が、先に記載した技術より好ましいかもしれない。
【００８２】
ＣＥＦ法
コモノマー分布分析は、結晶化溶出分別（ＣＥＦ）（ＰｏｌｙｍｅｒＣｈａｒ、スペイン）（Ｂ．Ｍｏｎｒａｂａｌら，Ｍａｃｒｏｍｏｌ．Ｓｙｍｐ．２５７，７１−７９（２００７））により行う。６００ｐｐｍの抗酸化剤ブチル化ヒドロキシトルエン（ＢＨＴ）を含むオルソ−ジクロロベンゼン（ＯＤＣＢ）を溶剤として使用する。試料調製は、オートサンプラーを用い、４ｍｇ／ｍｌ（別の記載がない限り）で振盪下、１６０℃で２時間行う。注入容積は３００μｌである。ＣＥＦの温度プロファイルは、３℃／分、１１０℃〜３０℃で結晶化、３０℃で５分間熱平衡、３℃／分で３０℃〜１４０℃溶出である。結晶化の間の流速は０．０５２ｍｌ／分である。溶出中の流速は０．５０ｍｌ／分である。データは、１データポイント／秒で収集する。
【００８３】
ＣＥＦカラムは、Ｄｏｗ  Ｃｈｅｍｉｃａｌ  Ｃｏｍｐａｎｙにより、１２５ｕｍ±６％（ＭＯ−ＳＣＩ  Ｓｐｅｃｉａｌｔｙ  Ｐｒｏｄｕｃｔｓ）のガラスビーズが詰められ、１／８インチのステンレスチューブを使用する。ガラスビーズは、Ｄｏｗ  Ｃｈｅｍｉｃａｌ  Ｃｏｍｐａｎｙの要望により、ＭＯ−ＳＣＩ  Ｓｐｅｃｉａｌｔｙにより酸洗浄されている。カラム容積は２．０６ｍｌである。カラム温度較正は、ＯＤＣＢ中のＮＩＳＴ  Ｓｔａｎｄａｒｄ  Ｒｅｆｅｒｅｎｃｅ  Ｍａｔｅｒｉａｌ直鎖ポリエチレン１４７５ａ（１．０ｍｇ／ｍｌ）およびエイコサン（２ｍｇ／ｍｌ）の混合物を使用して行う。温度は、ＮＩＳＴ直鎖ポリエチレン１４７５ａが１０１．０℃でピーク温度を有し、エイコサンが３０．０℃のピーク温度を持つように、溶出加熱速度を調整することによって較正する。ＣＥＦカラム分解能を、ＮＩＳＴ直鎖ポリエチレン１４７５ａ（１．０ｍｇ／ｍｌ）およびヘキサコンタン（Ｆｌｕｋａ，ｐｕｒｕｍ，≧９７．０％，１ｍｇ／ｍｌ）の混合物で計算する。ヘキサコンタンおよびＮＩＳＴポリエチレン１４７５ａのベースライン分離を行う。ＮＩＳＴ１４７５ａ（６７．０〜１１０．０℃）の面積に対するヘキサコンタン（３５．０〜６７．０℃）の面積は５０対５０であり、３５．０℃未満の溶解分画は＜１．８重量％である。ＣＥＦカラム分解能を、図１３（図中、カラム分解能は６．０である）に定義する。
【００８４】
ＣＤＣ法
コモノマー分布定数（ＣＤＣ）を、ＣＥＦによるコモノマー分布プロファイルから計算する。ＣＤＣを、コモノマー分布指数をコモノマー分布形状因子で割り、１００を掛けたもの（方程式１、図１）として定義する。
コモノマー分布指数は、３５．０〜１１９．０℃でのコモノマー含有量中央値（Ｃｍｅｄｉａｎ）が０．５からＣｍｅｄｉａｎが１．５までの範囲のコモノマー含有量を有するポリマー鎖の総重量分画を表す。コモノマー分布形状因子は、コモノマー分布プロファイルの半値幅をピーク温度（Ｔｐ）からのコモノマー分布プロファイルの標準偏差で割った比として定義する。
【００８５】
ＣＤＣは、ＣＥＦによるコモノマー分布プロファイルから計算され、ＣＤＣは、方程式１、図１に示すように、コモノマー分布指数をコモノマー分布形状因子で割り、１００を掛けたものとして定義される。ここで、コモノマー分布指数は、３５．０〜１１９．０℃でのコモノマー含有量中央値（Ｃｍｅｄｉａｎ）が０．５から、Ｃｍｅｄｉａｎが１．５までの範囲のコモノマー含有量を有するポリマー鎖の総重量分画を表し、コモノマー分布形状因子は、コモノマー分布プロファイルの半値幅をピーク温度（Ｔｐ）からのコモノマー分布プロファイルの標準偏差で割った比として定義される。
【００８６】
ＣＤＣは、以下のステップに従って計算される。
（Ａ）方程式２、図１４、に従い、０．２００℃で温度を段階的上昇させ、３５．０℃〜１１９．０℃の各温度（Ｔ）（ｗＴ（Ｔ））での重量分画を、ＣＥＦにより得る。
（Ｂ）（方程式３、図１５）に従い、０．５００の累積重量分画で温度中央値（Ｔｍｅｄｉａｎ）を計算する。
（Ｃ）（方程式４、図１６）に従い、コモノマー含有量較正曲線を使用して、温度中央値（Ｔｍｅｄｉａｎ）での対応コモノマー含有量中央値を（Ｃｍｅｄｉａｎ）単位モル％で計算する。
（Ｄ）既知の量のコモノマー含有量を持つ一連の参照材料を使用して、コモノマー含有量較正曲線を作成する。すなわち、狭いコモノマー分布（３５．０〜１１９．０℃のＣＥＦにおけるモノ−モデルコモノマー分布）を持ち、重量平均Ｍｗが３５，０００〜１１５，０００（従来のＧＰＣで測定）の１１個の参照材料を、０．０モル％〜７．０モル％の範囲のコモノマー含有量で、ＣＥＦ実験の項で特定した実験条件と同じ条件で、ＣＥＦを用いて分析する。
（Ｅ）各参照材料およびそのコモノマー含有量のピーク温度（Ｔｐ）を使用して、コモノマー含有量較正を計算する。該較正は、図４で示される方程式４で示すように、各参照材料から計算する。ここで、Ｒ２は、相関定数である。
（Ｆ）コモノマー含有量が０．５＊Ｃｍｅｄｉａｎ〜１．５＊Ｃｍｅｄｉａｎの範囲のコモノマー含有量を持つ総重量分画から、コモノマー分布指数を計算する。Ｔｍｅｄｉａｎが９８．０℃を超える場合、コモノマー分布指数は０．９５と定義する。
（Ｇ）ＣＥＦコモノマー分布形状から、最高ピークの各データポイントを、３５．０℃〜１１９．０℃（２つのピークが同じ場合、低いほうの温度ピークを選択する）から探すことによって、最大ピーク高さを得る。半値幅は、最大ピーク高さの半分でのフロント温度とリア温度との間の温度差として定義する。ピーク温度の差が各ピークの半値幅の合計の１．１倍以上である明確に定義された２モード分布の場合、最大ピークの半分でのフロント温度は３５．０℃から前方を探し、最大ピークの半分でのリア温度は、１１９．０℃から後方を探す。本発明のエチレン系ポリマー組成物の半値幅を、各ピークの半値幅の算術平均として計算する。
（Ｈ）方程式５、図１７、に従い、温度の標準偏差（Ｓｔｄｅｖ）を計算する。
コモノマー分布形状の一例を図２３に示す。
【００８７】
従来のＧＰＣＭｗ−ｇｐｃ測定
Ｍｗ−ｇｐｃ値を得るためのクロマトグラフシステムは、屈折率（ＲＩ）濃度検出器を備える、Ｐｏｌｙｍｅｒ  Ｌａｂｏｒａｔｏｒｉｅｓ  ＰＬ−２１０型、またはＰｏｌｙｍｅｒ  Ｌａｂｏｒａｔｏｒｉｅｓ  ＰＬ−２２０型で構成される。カラム区画およびカルーセル区画は、１４０℃で作動させる。３本のＰｏｌｙｍｅｒ  Ｌａｂｏｒａｔｏｒｉｅｓの１０−μｍ  Ｍｉｘｅｄ−Ｂカラムを１，２，４−トリクロロベンゼンの溶剤で使用する。試料を、５０ｍＬの溶剤中、０．１ｇのポリマー濃度で調製する。試料調製のために使用する溶剤は、２００ｐｐｍの抗酸化剤、ブチル化ヒドロキシトルエン（ＢＨＴ）を含む。試料を、１６０℃で４時間軽く攪拌することにより調製する。使用注入容積は１００マイクロリッターであり、流速は１．０ｍＬ／分である。ＧＰＣカラムセットの較正は、Ｐｏｌｙｍｅｒ  Ｌａｂｏｒａｔｏｒｉｅｓから購入した２１種類の狭い分子量分布のポリスチレン標準品で行う。ポリスチレン標準品ピーク分子量を、図１８（図中、Ｍは分子量であり、Ａは０．４３１６の値であり、Ｂは１．０と同じである）で示される、ポリエチレン分子量に変換する。
【００８８】
３次多項式を算出して、溶出容積の関数として対数分子量較正を作る。前記従来の較正による重量平均分子量を、図１０で示される方程式１４の方程式中のＭｗｃｃとして定義する。ここで、総和がＧＰＣ溶出曲線を横切る場合、ＲＩおよびＭｃｃは、各ＧＰＣ溶出スライスでのＲＩ検出器信号および従来の較正分子量を表す。ポリエチレン等量分子量計算は、Ｖｉｓｃｏｔｅｋ  ＴｒｉＳＥＣソフトウェア、バージョン３．０を使用して行う。重量平均分子量ΔＭｗの精度は＜２．６％で優れている。
【００８９】
１Ｈ  ＮＭＲ法
３．２６ｇの原液を１０ｍｍのＮＭＲチューブ中の０．１３３ｇのポリオレフィン試料に加える。原液は、０．００１ＭのＣｒ３＋を有するテトラクロロエタン−ｄ２（ＴＣＥ）とパークロロエチレン（５０：５０、ｗ：ｗ）との混合物である。チューブ中の溶液をＮ２で５分間パージし、酸素量を減らす。キャップをした試料チューブを室温で一晩放置し、ポリマー試料を膨潤させる。試料を１１０℃で振盪により溶解する。試料は不飽和に影響する可能性のある添加剤、例えばエルカミドのようなスリップ剤は含まない。
【００９０】
１Ｈ  ＮＭＲを、１２０℃で１０ｍｍのクライオプローブ、Ｂｒｕｋｅｒ  ＡＶＡＮＣＥ４００ＭＨｚ分光計を用い走らせる。パルスシーケンスを以下の表に示す。
【００９１】
コントロール実験およびダブル予備飽和実験（ｄｏｕｂｌｅ  ｐｒｅｓａｔｕｒａｔｉｏｎ  ｅｘｐｅｒｉｍｅｎｔ）の２種類の実験を行い、不飽和を得る。
【００９２】
コントロール実験について、データをＬＢ＝１Ｈｚを持つ指数ウィンド関数で加工し、ベースラインを７から−２ｐｐｍに補正した。ＴＣＥの残留１Ｈからの信号を１００に設定し、−０．５〜３ｐｐｍの積分Ｉｔｏｔａｌを、コントロール実験における全ポリマーからの信号として使用する。ポリマー中のＣＨ２基、ＮＣＨ２の数を図１９で示すように計算する。
【００９３】
ダブル予備飽和実験について、データをＬＢ＝１Ｈｚを持つ指数ウィンド関数で加工し、ベースラインを６．６から４．５ｐｐｍに補正した。ＴＣＥの残留１Ｈからの信号を１００に設定し、不飽和（Ｉｖｉｎｙｌｅｎｅ，Ｉｔｒｉｓｕｂｓｔｉｔｕｔｅｄ，ＩｖｉｎｙｌおよびＩｖｉｎｙｌｉｄｅｎｅ）に関して対応する積分を、下の図２に示す領域に基づいて積分した。ビニレン、三置換、ビニルおよびビニリデンの不飽和単位の数を計算する。
Ｎｖｉｎｙｌｅｎｅ＝Ｉｖｉｎｙｌｅｎｅ／２
Ｎｔｒｉｓｕｂｓｔｉｔｕｔｅｄ＝Ｉｔｒｉｓｕｂｓｔｉｔｕｔｅｄ
Ｎｖｉｎｙｌ＝Ｉｖｉｎｙｌ／２
Ｎｖｉｎｙｌｉｄｅｎｅ＝Ｉｖｉｎｙｌｉｄｅｎｅ／２
【００９４】
不飽和単位／１，０００，０００個の炭素を以下のように計算する。
Ｎｖｉｎｙｌｅｎｅ／１，０００，０００Ｃ＝（Ｎｖｉｎｙｌｅｎｅ／ＮＣＨ２）＊１，０００，０００
Ｎｔｒｉｓｕｂｓｔｉｔｕｔｅｄ／１，０００，０００Ｃ＝（Ｎｔｒｉｓｕｂｓｔｉｔｕｔｅｄ／ＮＣＨ２）＊１，０００，０００
Ｎｖｉｎｙｌ／１，０００，０００Ｃ＝（Ｎｖｉｎｙｌ／ＮＣＨ２）＊１，０００，０００
Ｎｖｉｎｙｌｉｄｅｎｅ／１，０００，０００Ｃ＝（Ｎｖｉｎｙｌｉｄｅｎｅ／ＮＣＨ２）＊１，０００，０００
【００９５】
不飽和ＮＭＲ分析に要求されるのは、以下のことである。定量化のレベルは、３．９重量％の試料（Ｖｄ２構造用、Ｍａｃｒｏｍｏｌｅｃｕｌｅｓ，ｖｏｌ．３８，６９８８，２００５参照）、１０ｍｍの高温クライオプローブで、２００スキャン（１時間未満のデータ取得、コントロール実験を行う時間を含む）で、Ｖｄ２に関し、０．４７±０．０２／１，０００，０００個の炭素である。定量化のレベルは、１０の雑音に対する信号の比として定義される。
【００９６】
ケミカルシフト参照は、ＴＣＴ−ｄ２からの残留プロトンからの１Ｈ信号を６．０ｐｐｍに設定する。コントロールは、ＺＧパルス、ＴＤ３２７６８、ＮＳ４、ＤＳ１２、ＳＷＨ１０，０００Ｈｚ、ＡＱ１．６４ｓ、Ｄｌ  １４ｓで行われる。ダブル予備飽和実験は、変換パルスシーケンス、Ｏ１Ｐ１．３５４ｐｐｍ、Ｏ２Ｐ０．９６０ｐｐｍ、ＰＬ９  ５７ｄｂ、ＰＬ２１  ７０ｄｂ、ＴＤ３２７６８、ＮＳ２００、ＤＳ４、ＳＷＨ１０，０００Ｈｚ、ＡＱ１．６４ｓ、Ｄ１  １ｓ、Ｄ１３  １３ｓで行われる。Ｂｒｕｋｅｒ  ＡＶＡＮＣＥ４００ＭＨｚ分光計による不飽和の変換パルスシーケンスを、図２１に示す。
【００９７】
ゲル含有量
ゲル含有量は、キシレン中でＡＳＴＭ  Ｄ２７６５−０１方法Ａに従って測定する。試料は、レーザーブレードを使用して必要サイズに切断する。
【００９８】
フィルム試験条件
以下の物性を製造したフィルムで測定する。
・４５°光沢：ＡＳＴＭ  Ｄ−２４５７
・縦方向および横方向エルメンドルフ引裂き強さ：ＡＳＴＭ  Ｄ−１９２２
・縦方向および横方向引張強さ：ＡＳＴＭ  Ｄ−８８２
・落槍衝撃強さ：ＡＳＴＭ  Ｄ−１７０９
・ストレッチフーダー１００／７５試験：
１００ｍｍ×２５ｍｍの寸法および所定の厚さのフィルム試料を、ストレッチフーダー１００／７５試験に使用した。フィルム試料を、Ｉｎｓｔｒｏｎ５５８１機械的試験システムを使用して、１０００ｍｍ／分の速度で１００％伸びるまで引き伸ばした。１００％伸びを達成した時点で、フィルム試料をこの位置で１５秒保持し、次いで１０００ｍｍ／分の速度で７５％伸びまで戻した。この伸びで５分間待った後、試料上の負荷を測定し、保持力として記録した。その後、Ｉｎｓｔｒｏｎグリップを伸び０まで戻し、フィルム試料を取り外した。周囲条件で２４時間待った後、フィルムの最終長さを測定し、永久歪率を以下の方程式を使用して計算した。
永久歪率（％）＝（最終長さ−初期長さ）／（初期長さ）×１００
弾性回復率は、以下のように計算した。
弾性回復率＝１００−永久歪率
５枚の試験片を各試料用に使用し、保持力、永久歪および弾性回復率の平均値を示す。
・ストレッチフーダー６０／４０試験
この試験は、最初にフィルム試料を１０００ｍｍ／分の速度で６０％伸びまで引き伸ばし、１５秒間保持し、次いで同じ速度で４０％伸びまで戻すことを除いて、ストレッチフーダー１００／７５試験に非常に類似する。４０％伸びで５分間待った後、保持力を測定した。永久歪率および弾性回復率を測定する手順は、ストレッチフーダー１００／７５試験方法と全く同じである。
【００９９】
全ての出願、公報、特許、試験手順および優先権書類を含む別の引用文献は、このような開示が開示された組成物および方法と矛盾しない範囲で、参照により完全に本明細書に組み込まれ、このような組み込みが認められる全ての法域において組み込まれる。
【０１００】
本発明は、本発明の精神および本質的特性を逸脱しない限り、別の形態で具体化してもよく、したがって、本発明の範囲を示すので、先に記載した明細書より添付の特許請求の範囲を参照すべきである。
【０１０１】
【表１】
2013532077.tif 000002
【表２】
2013532077.tif 000003
【表３】
2013532077.tif 000004
【表４】
2013532077.tif 000005
【表５】
2013532077.tif 000006
【表６】
2013532077.tif 000007
【表７】
2013532077.tif 000008
【表８】
2013532077.tif 000009
【表９】
2013532077.tif 000010
【表１０】
2013532077.tif 000011
【表１１】
2013532077.tif 000012
【表１２】
2013532077.tif 000013
【表１３】
2013532077.tif 000014
【表１４】
2013532077.tif 000015
【表１５】
2013532077.tif 000016
【表１６】
2013532077.tif 000017
【表１７】
2013532077.tif 000018
【表１８】
2013532077.tif 000019
【表１９】
2013532077.tif 000020
【表２０】
2013532077.tif 000021
【表２１】
2013532077.tif 000022
【表２２】
2013532077.tif 000023
【表２３】
2013532077.tif 000024
【表２４】
2013532077.tif 000025
【図１】
2013532077.tif 000026
【図２】
2013532077.tif 000027
【図３】
2013532077.tif 000028
【図４】
2013532077.tif 000029
【図５】
2013532077.tif 000030
【図６】
2013532077.tif 000031
【図７】
2013532077.tif 000032
【図８】
2013532077.tif 000033
【図９】
2013532077.tif 000034
【図１０】
2013532077.tif 000035
【図１１】
2013532077.tif 000036
【図１２】
2013532077.tif 000037
【図１３】
2013532077.tif 000038
【図１４】
2013532077.tif 000039
【図１５】
2013532077.tif 000040
【図１６】
2013532077.tif 000041
【図１７】
2013532077.tif 000042
【図１８】
2013532077.tif 000043
【図１９】
2013532077.tif 000044
【図２０】
2013532077.tif 000045
【図２１】
2013532077.tif 000046
【図２２】
2013532077.tif 000047
【図２３】
2013532077.tif 000048
【図２４】
2013532077.tif 000049
【図２５】
2013532077.tif 000050
【国際調査報告】
2013532077.tif 000051
2013532077.tif 000052